【手続補正書】
【提出日】平成18年10月11日(2006.10.11)
【手続補正１】
【補正対象書類名】特許請求の範囲
【補正対象項目名】全文
【補正方法】変更
【補正の内容】
【特許請求の範囲】
【請求項１】
アルコールを含む供給ガス混合物と金属スポンジ支持構造の表面にて銅を含有する改質触媒とを接触させて、水素を含む改質生成混合物を生成させることを含み、ここに該金属スポンジ支持構造が、アルミニウムおよび卑金属を含む合金からアルミニウムを浸出することを含む方法によって調製されたことを特徴とする、アルコールの改質方法。
【請求項２】
該改質触媒の銅含有量が金属スポンジ支持構造の銅含有量よりも大きな請求項１記載の改質方法。
【請求項３】
該触媒の調製が銅金属スポンジ支持構造に沈積させることを含む請求項１記載の改質方法。
【請求項４】
該供給ガス混合物が、メタノール、エタノールおよびその混合物よりなる群から選択される第一級アルコールを含むことを特徴とする請求項１記載の改質方法。
【請求項５】
さらに、該改質生成混合物からの水素、および酸素を燃料電池に導入して、電力を生成することを特徴とする請求項４記載の改質方法。
【請求項６】
該改質触媒が、ブルナウアー−エメット−テラー（Brunauer-Emmett-Teller）法により測定された約１０ｍ２／ｇ〜約１００ｍ２／ｇの表面積を有することを特徴とする請求項１記載の改質方法。
【請求項７】
該改質触媒が、少なくとも約１０重量％の銅を含むことを特徴とする請求項１記載の改質方法。
【請求項８】
該改質触媒が、約１０重量％〜約９０重量％の銅を含むことを特徴とする請求項１記載の改質方法。
【請求項９】
改質触媒の金属スポンジ支持構造が、ブルナウアー−エメット−テラー法により測定された少なくとも約１０ｍ２／ｇの表面積を有することを特徴とする請求項１記載の改質方法。
【請求項１０】
金属スポンジ支持構造が、ニッケルを含むことを特徴とする請求項９記載の改質方法。
【請求項１１】
金属スポンジ支持構造が、少なくとも約５０重量％のニッケルを含むことを特徴とする請求項１０記載の改質方法。
【請求項１２】
金属スポンジ支持構造が、少なくとも約８５重量％のニッケルを含むことを特徴とする請求項１１記載の改質方法。
【請求項１３】
改質触媒が、約１０重量％〜約８０重量％の銅を含むことを特徴とする請求項１０記載の改質方法。
【請求項１４】
改質触媒が、該触媒の表面にて約５〜約１００μｍｏｌ／ｇのニッケルを含むことを特徴とする請求項１０記載の改質方法。
【請求項１５】
さらに、改質生成混合物からの水素、および酸素を燃料電池に導入して、電力を生成することを特徴とする請求項１０記載の改質方法。
【請求項１６】
銅−含有活性相が金属スポンジ支持構造の表面を少なくとも部分的に被覆する銅コーティングを含む請求項１記載の改質方法。
【請求項１７】
該供給ガス混合物がエタノールを含む請求項１０記載の改質方法。
【請求項１８】
該供給ガス混合物を、約４００℃未満の温度にて該改質触媒と接触させることを特徴とする請求項１７記載の改質方法。
【請求項１９】
該改質生成混合物がさらにメタンを含むことを特徴とする請求項１８記載の改質方法。
【請求項２０】
さらに、該改質生成混合物で得られたメタンを内燃機関に供給することを特徴とする請求項１９記載の改質方法。
【請求項２１】
さらに、該改質生成混合物で得られた水素を内燃機関に供給することを特徴とする請求項１９記載の改質方法。
【請求項２２】
該供給ガス混合物を、約２００℃〜約３７５℃の温度にて該改質触媒と接触させることを特徴とする請求項１７記載の改質方法。
【請求項２３】
改質触媒が、ペレットまたはモノリス基材の表面に組み込まれることを特徴とする請求項１記載の改質方法。
【請求項２４】
該卑金属が銅および／またはニッケル、コバルト、亜鉛、銀、パラジウム、金、スズ、鉄およびその混合物から選択される非−銅金属を含むことを特徴とする請求項１記載の改質方法。
【請求項２５】
該卑金属がニッケル、コバルトまたは銅を含むことを特徴とする請求項１記載の改質方法。
【請求項２６】
該卑金属がニッケルを含むことを特徴とする請求項１記載の改質方法。
【請求項２７】
粉末またはペレットの形態の該改質触媒を含む触媒床に該供給ガス混合物を通過させることを特徴とする請求項１記載の改質方法。
【請求項２８】
エタノールを含む供給ガス混合物を約４００℃未満の温度にて改質触媒と接触させて、水素を含む改質生成混合物を生成し、該改質触媒が金属支持構造の表面にて銅を含むことを特徴とするエタノールを改質するための改質方法。
【請求項２９】
該供給ガス混合物を約２５０℃〜約３００℃の温度にて該改質触媒と接触させることを特徴とする請求項２８記載の改質方法。
【請求項３０】
改質触媒が、３００Ｋにて少なくとも約５０Ｗ／ｍＫの熱伝導率を有することを特徴とする請求項２８記載の改質方法。
【請求項３１】
さらに、改質生成混合物からの水素、および酸素を燃料電池に導入して、電力を生成することを特徴とする請求項２８記載の改質方法。
【請求項３２】
改質触媒が、ブルナウアー−エメット−テラー法により測定された約１０ｍ２／ｇ〜約１００ｍ２／ｇの表面積を有することを特徴とする請求項２７記載の改質方法。
【請求項３３】
該改質触媒が、少なくとも約１０重量％の銅を含むことを特徴とする請求項２８記載の改質方法。
【請求項３４】
該改質触媒が、約１０重量％〜約９０重量％の銅を含むことを特徴とする請求項３３記載の改質方法。
【請求項３５】
金属支持構造が、金属スポンジを含むことを特徴とする請求項２８記載の改質方法。
【請求項３６】
改質触媒の金属スポンジ支持構造が、ブルナウアー−エメット−テラー法により測定された少なくとも約１０ｍ２／ｇの表面積を有することを特徴とする請求項３５記載の改質方法。
【請求項３７】
金属スポンジ支持構造が、ニッケルを含むことを特徴とする請求項３５記載の改質方法。
【請求項３８】
金属スポンジ支持構造が、少なくとも約５０重量％のニッケルを含むことを特徴とする請求項３７記載の改質方法。
【請求項３９】
金属スポンジ支持構造が、少なくとも約８５重量％のニッケルを含むことを特徴とする請求項３８記載の改質方法。
【請求項４０】
改質触媒が、約１０重量％〜約８０重量％の銅を含むことを特徴とする請求項３７記載の改質方法。
【請求項４１】
改質触媒が、該触媒の表面にて約５〜約１００μｍｏｌ／ｇのニッケルを含むことを特徴とする請求項３７記載の改質方法。
【請求項４２】
改質触媒が、ペレットまたはモノリス基材の表面に組み込まれる請求項２８記載の改質方法。
【請求項４３】
該改質生成混合物がさらにメタンを含むことを特徴とする請求項２８記載の改質方法。
【請求項４４】
さらに、該改質生成混合物で得られたメタンを内燃機関に供給することを特徴とする請求項４３記載の改質方法。
【請求項４５】
さらに、該改質生成混合物で得られた水素を内燃機関に供給することを特徴とする請求項４３記載の改質方法。
【請求項４６】
脱水素反応ゾーン内でエタノールを含む供給ガス混合物と脱水素触媒を接触させて、水素を含む生成混合物を生成し、ここに、該脱水素触媒が、金属支持構造の表面にて銅を含み；
該生成混合物からの水素、および酸素を燃料電池に導入して、電力およびメタンを含む燃料電池排出物を生成し；
燃料電池排出物および酸素を燃焼室に導入し； 
燃料電池排出物を燃焼室内で燃焼させ；次いで
機械力および／またはさらなる電力の生成のための燃焼エネルギーを捕捉することを特徴とする燃料電池から電力を生成するための方法。